(57)【特許請求の範囲】
【請求項１】
[A](a)重合性不飽和カルボン酸シリルエステルから誘導される成分単位と、(b)上記(a)成分単位以外の他の重合性不飽和単量体単位とから構成され、
下記式(I)で表されるシリル(メタ)アクリレートから誘導される成分単位(a-1)を含有するシリルエステル共重合体ブロック単位と、
−ＣＨ2−ＣＲ(ＣＯＯＳiＲaＲbＲc)− …(I)
（式(I)中、Ｒは、水素原子またはメチル基を示し、Ｒa、Ｒb、Ｒcは、互いに同一でも異なっていてもよく、それぞれ直鎖アルキル基、分岐アルキル基、シクロアルキル基、置換基を有していてもよいフェニル基、トリメチルシリルオキシ基を示し、Ｒa、Ｒb、Ｒcの少なくとも１つが、分岐アルキル基またはシクロアルキル基である）
[B]下記式(1)または(2)で表されるメルカプト化合物
【化１】
0004776838.tif 000026
（上記式中、Ｒ1は１価以上の炭素数１〜３０の炭化水素基またはエーテル結合含有炭化水素基を示し、Ｒ2は炭素数１〜３０の二価炭化水素基または−ＣＨ（Ｒ3）−で表される基を示し、Ｒ3はＲ4−Ｏ−Ｒ5で表される基を示し、Ｒ4は炭素数１〜３０の二価炭化水素基を示し、Ｒ5は炭素数１〜３０の一価の炭化水素基を示す。
【化２】
0004776838.tif 000027
ｎは１〜５の整数を示し、ｍは１〜１００の整数を示し、ｌは１〜５の整数を示し、ｋは０〜１００の整数を示し、ａは０または１の整数を示し、ｊは１〜５０の整数を示し、ｉはＲ1の価数を示す。）から誘導されるブロック単位とからなり、
重合体ブロック単位[A]中には、上記重合性不飽和カルボン酸シリルエステルから誘導される成分単位(a)１０〜９５重量％、上記(a)以外の不飽和単量体成分単位(b)は５〜９０重量％（(a)＋(b)＝１００重量％）の量で含まれ、
各成分単位[A]と[B]の合計を１００重量％とするとき、上記シリルエステル共重合体ブロック単位[A]は、４０〜９９．９重量％の量で含まれ、
重量平均分子量が５００〜２０万の範囲にある（ポリ）オキシアルキレンブロックシリルエステル共重合体。
【請求項２】
重合性不飽和カルボン酸シリルエステルから誘導される成分単位(a)が、下記式(II)で表されるシリル（メタ）アクリレート成分単位(a-2)と：
−ＣＨ2−ＣＲ(ＣＯＯＳiＲ11Ｒ12Ｒ13)− …(II)
（式(II)中、Ｒは、水素原子またはメチル基を示し、Ｒ11およびＲ12は、それぞれ独立に、炭素数が１〜１０の直鎖アルキル基または置換されていてもよいフェニル基またはトリメチルシリルオキシ基を示し、Ｒ13は、環構造または分岐を有していてもよい炭素数が１〜１８のアルキル基、炭素数が６〜１０の置換されていてもよいフェニル基、またはトリメチルシリルオキシ基を示す。）
下記式(III)で表されるシリル（メタ）アクリレート成分単位(a-3)と：
−ＣＨ2−ＣＲ(ＣＯＯＳiＲ14Ｒ15Ｒ16)− …(III)
（式(III)中、Ｒは、水素原子またはメチル基を示し、Ｒ14およびＲ15は、それぞれ独立に、炭素数が３〜１０の分岐またはシクロアルキル基を示し、Ｒ16は、炭素数が１〜１０の直鎖アルキル基、炭素数が３〜１０の分岐またはシクロアルキル基、または炭素数が６〜１０の置換されていてもよいフェニル基またはトリメチルシリルオキシ基を示す。）から構成される
ことを特徴とする請求項１に記載の（ポリ）オキシアルキレンブロックシリルエステル共重合体。
【請求項３】
前記(a)成分単位以外の他の重合性不飽和単量体単位(b)が、
(b-1)極性基含有アクリル系不飽和単量体から誘導される成分単位からなることを特徴とする請求項１または2に記載の（ポリ）オキシアルキレンブロックシリルエステル共重合体。
【請求項４】
前記極性基含有アクリル系不飽和単量体から誘導される成分単位(b-1)が、
ヒドロキシル基、ヒドロキシルアルキル基、アルコキシル基、ポリオキシアルキレン基、アルキルポリオキシアルキレン基、アミノ基、Ｎ置換アミノ基、アミド基、Ｎ置換アミド基、エポキシ基、オキシラン基、オキセタン基、オキソラン基、テトラヒドロフルフリル基およびモルホリノ基からなる群から選ばれる一種以上の極性基含有アクリル系不飽和単量体から誘導される成分単位であることを特徴とする請求項３に記載の（ポリ）オキシアルキレンブロックシリルエステル共重合体。
【発明の詳細な説明】
【０００１】
【発明の技術分野】
本発明は、新規な（ポリ）オキシアルキレンブロックシリルエステル共重合体に関し、さらに詳しくは、塗料のビヒクルとして用いれば、透明性に優れ、塗膜表面の汚染を容易に除去でき汚染除去性に優れているような塗膜を得ることができる（ポリ）オキシアルキレンブロックシリルエステル共重合体に関する。
【０００２】
【発明の技術的背景】
船底、水中構造物、漁網などは、水中に長期間さらされることにより、その表面に、カキ、イガイ、フジツボ等の動物類、ノリ（海苔）等の植物類、あるいはバクテリア類などの各種水棲生物が付着・繁殖すると、外観が損ねられ、その機能が害されることがある。
【０００３】
特に船底にこのような水棲生物が付着・繁殖すると、船底の表面粗度が増加し、船速の低下、燃費の拡大などを招くことがある。また、このような水棲生物を船底から取り除くには、多大な労力、作業時間が必要となる。また、バクテリア類が水中構造物などに付着・繁殖し、さらにそこにスライム（ヘドロ状物）が付着して腐敗を生じたり、さらに大型の付着生物が鉄鋼構造物などのような水中構造物の表面に付着・繁殖してその水中構造物の腐食防止用の塗膜などを損傷すると、その水中構造物の強度や機能が低下し寿命が著しく低下する等の被害が生ずる虞がある。
【０００４】
従来では、このような被害を防止すべく、船底などには防汚性に優れた防汚塗料として、たとえば、トリブチル錫メタクリレートとメチルメタクリレート等との共重合体と、亜酸化銅（Ｃｕ2Ｏ）とを含有するものが塗布されていた。この防 汚塗料中の該共重合体は、海水中で加水分解されてビストリブチル錫オキサイド（トリブチル錫エーテル，Ｂｕ3Ｓｎ-Ｏ-ＳｎＢｕ3：Ｂｕはブチル基）あるいはトリブチル錫ハロゲン化物（Ｂｕ3ＳｎＸ：Ｘはハロゲン原子）等の有機錫化合物を放出して防汚効果を発揮するとともに、加水分解された共重合体自身も水溶性化して海水中に溶解していく「加水分解性自己研磨型塗料」であるため、船底塗装表面は、樹脂残渣が残らず、常に活性な表面を保つことができる。
【０００５】
しかしながら、このような有機錫化合物は、毒性が強く、海洋汚染、奇形魚類や奇形貝類の発生、食物連鎖による生態系への悪影響などが懸念され、これに代わり得るような錫を含有せずに防汚性の良好な防汚塗料の開発が求められている。
このような錫を含有しない防汚塗料としては、たとえば、▲１▼特開平４-２６４１７０号公報、▲２▼特開平４-２６４１６９号公報、▲３▼特開平４-２６４１６８号公報に記載のシリルエステル系防汚塗料が挙げられる。しかしながら、これらの防汚塗料には、▲４▼特開平６-１５７９４１号公報、▲５▼特開平６-１５７９４０号公報などにも教示されているように、防汚性に劣り、クラック、剥離が生ずるとの問題点がある。
【０００６】
また、▲６▼特開平２-１９６８６９号公報には、トリメチルシリルメタクリレート、エチルメタクリレートおよびメトキシエチルアクリレートをアゾ系重合開始剤の存在下に共重合してなり、トリメチルシリル基によりブロックされたカルボン酸基を含有するブロックされた酸官能性コポリマー（Ａ）と、多価カチオンの化合物（Ｂ）とを含有する防汚塗料が教示されている。しかしながら、この防汚塗料から得られる塗膜は、耐クラック性が充分満足しうるものではないという問題点がある。
【０００７】
▲７▼特表昭６０-５００４５２号および特開昭６３-２１５７８０号公報には、（メタ）アクリル酸のトリアルキルシリルエステルなどのオルガノシリル基を有するビニル系単量体などを他のビニル系単量体と共重合させてなり、数平均分子量が３０００〜４００００の防汚塗料用樹脂が記載され、さらにオルトギ酸トリメチル等の有機系水結合剤、酸化第一銅等の防汚剤、ベンガラ等の顔料などを配合し得る旨記載されているが、上記▲５▼特開平６-１５７９４０号公報にも記載されているように、この防汚塗料用樹脂は、貯蔵中にゲル化しやすく、この防汚塗料から形成される塗膜は、耐クラック性、耐剥離性に劣るとの問題点がある。
【０００８】
また上記▲７▼特表昭６０-５００４５２号に対応する特公平５-３２４３３号公報には、毒物(a)と、式（［−ＣＨ2-ＣＸ(ＣＯＯＲ)−(Ｂ)−］：ＸはＨまたはＣＨ3であり、ＲはＳｉＲ'3又はＳｉ(ＯＲ')3でＲ'はアルキル基などを示し、Ｂはエチレン性不飽和単量体残基を示す）で表される反復単位を有し、特定の加水分解速度などを有する重合体結合材（ｂ）とからなる防汚塗料が開示され、さらに溶剤、水感受性顔料成分、不活性顔料、充填剤、遅延剤を含有し得る旨記載されているが、この公報記載の防汚塗料から得られる塗膜は、耐クラック性に劣るとの問題点がある。
【０００９】
▲８▼特開平７-１８２１６号公報には、(A)分子内に、式(I)：-ＣＯＯ-ＳｉＲ1Ｒ2Ｒ3（Ｒ1〜Ｒ3は炭素数１〜１８のアルキル基などを示す）で表されるトリ有機珪素エステル基を有する有機珪素含有単量体Ａの重合体と、(B)銅または銅化合物とを主成分とする塗料組成物において、上記の（A），（B）成分以外の必須成分として、(C)式：
【００１０】
【化３】
0004776838.tif 000002
【００１１】
（（Ｃ）中、Ｒ4〜Ｒ6は水素原子、炭素数１〜１８のアルコキシ基、シクロアルコキシ基、などを示し、Ｒ7は炭素数１〜１８のアルキル基などを示し、ｎは１〜３の整数を示す）で表されるアルコキシ基含有珪素化合物を含有した塗料組成物が開示されている。また、該公報には、上記式（I）で表される基を有する単量体Ａと共重合可能なビニル系単量体Ｂとの共重合体ＡＢが含まれていてもよい旨記載され、単量体Ｂとして、メチル（メタ）アクリレート、エチル（メタ）アクリレート、ジメチルアミノエチル（メタ）アクリレート等の（メタ）アクリル酸エステル類が挙げられている。
【００１２】
しかしながら、該公報に記載の塗料組成物から得られる塗膜は、耐クラック性や防汚性あるいは防汚性のうち特に高汚損環境下における防汚性に劣るとの問題点がある。なお、高汚損環境下とは、船舶または水中構造物が内海などの富栄養海域環境やさらにそのような海域で静置されたり、あるいは船舶などでは運航〜停止を頻繁に繰り返したり１０ノット以下程度の低速で稼動しているような状態を指す。
【００１３】
なお、▲９▼特開平７-１０２１９３号公報には、式：Ｘ−ＳiＲ1Ｒ2Ｒ3（ただし、式中Ｒ1〜Ｒ3はいずれもアルキル基、アリール基の中から選ばれた基であって、互いに同一の基であっても異なる基であってもよい。Ｘはアクリロイルオキシ基、メタクリロイルオキシ基、マレイノイルオキシ基またはフマロイルオキシ基である。）で表される単量体Ａと、
式：Ｙ−(ＣＨ2ＣＨ2Ｏ)n−Ｒ4（ただし、Ｒ4はアルキル基またはアリール基であり、Ｙはアクリロイルオキシ基またはメタクリロイルオキシ基であり、ｎは１〜２５の整数である。）で表される単量体Ｂとを含む単量体混合物の共重合体と、防汚剤とを必須成分として含有する塗料組成物が開示されている。さらに、該防汚剤としては、無機化合物として亜酸化銅、銅粉等の銅化合物、硫酸亜鉛、酸化亜鉛等が挙げられ、金属を含む有機化合物としてオキシン銅等の有機銅系化合物；有機ニッケル系化合物；ジンクピリチオン等の有機亜鉛系化合物；が挙げられている。しかしながら、該公報には、（ポリ）オキシアルキレンのブロック構造を有する有機シリルエステル基含有重合体は何ら示されていない上に、該公報に記載の塗料では防汚性あるいは高汚損環境下における防汚性に劣るとの問題点がある。
【００１４】
(10)特開平８-１９９０９５号公報には、上記特開平７-１０２１９３号公報に記載の式（１）：Ｘ−ＳiＲ1Ｒ2Ｒ3で表される単量体Ａと、
式（２）：Ｙ−(ＣＨ(Ｒ4))−(ＯＲ5)（ただしＲ4はアルキル基、Ｒ5はアルキル基またはシクロアルキル基である。Ｙはアクリロイルオキシ基、メタクリロイルオキシ基、マレイノイルオキシ基またはフマロイルオキシ基である。）で表される単量体Ｂと、必要によりこれらＡ、Ｂと共重合可能なビニル系単量体Ｃとを含む単量体混合物の共重合体と、防汚剤とを必須成分として含有する塗料組成物が開示されている。このビニル系単量体Ｃとしては、アクリル酸エステル、メタアクリル酸エステル、スチレン、酢酸ビニル等が挙げられている。さらに、該防汚剤としては、無機化合物として亜酸化銅、銅粉等の銅化合物、硫酸亜鉛、酸化亜鉛等が挙げられ、金属を含む有機化合物としてオキシン銅等の有機銅系化合物；有機ニッケル系化合物；ジンクピリチオン等の有機亜鉛系化合物；が挙げられている。
【００１５】
(11)特開平８-２６９３８８号公報には、式（１）：Ｘ−ＳiＲ1Ｒ2Ｒ3（ただし、式中Ｒ1〜Ｒ3はいずれも炭素数１〜２０の炭化水素基であって、互いに同一の基であっても異なる基であってもよい。Ｘはアクリロイルオキシ基、メタクリロイルオキシ基、マレイノイルオキシ基、フマロイルオキシ基またはイタコノイルオキシ基である。）で表される単量体Ａと、式（２）：Ｙ−(ＣＨ2ＣＨ2Ｏ)n−Ｒ4（ただしＲ4はアルキル基またはアリール基であり、Ｙはアクリロイルオキシ基、メタクリロイルオキシ基、マレイノイルオキシ基、フマロイルオキシ基またはイタコノイルオキシ基であり、ｎは１〜２５の整数である。）で表される単量体Ｂとを含む単量体混合物の共重合体と、ビス（２−ピリジンチオール−１−オキシド）銅塩（：銅ピリチオン）とを、必須成分として含有する塗料組成物が開示されている。さらに、上記単量体Ａとして、ジメチル−ｔ−ブチルシリルアクリレート等が挙げられ、上記防汚剤としては、無機化合物として亜酸化銅、銅粉等の銅化合物、硫酸亜鉛、酸化亜鉛等が挙げられ、金属を含む有機化合物としてオキシン銅等の有機銅系化合物；有機ニッケル系化合物；ジンクピリチオン・等の有機亜鉛系化合物；が挙げられている。また、添加可能な溶解速度調整剤としてロジン、ロジン誘導体などが挙げられている。
【００１６】
(12)特開平８-２６９３８９号公報には、トリオルガノシリル基を有する不飽和単量体Ａと、下記式（２）〜（９）の何れかで表される単量体Ｂとを含む単量体混合物の共重合体と、防汚剤とを含有する塗料組成物が開示されている。
各単量体Ｂは、それぞれ下記の通りである。
式（２）ＣＨ2＝ＣＲ4ＣＯＯＲ5−ＮＲ6Ｒ7（Ｒ4 は、ＨまたはＣＨ3を示し、Ｒ5はアルキレン基を示し、Ｒ6、Ｒ7は、アルキル基であって、互いに同一でも異なっていてもよい。）で示される三級アミノ基含有単量体、
式（3）ＣＨ2＝ＣＲ8ＣＯＯＲ9−ＮＲ10Ｒ11Ｒ12 （Ｙ）（Ｒ8はＨまたはＣＨ3を示し、Ｒ9はアルキレン基を示し、Ｒ10〜Ｒ12は、アルキル基であって、互いに同一でも異なっていてもよく、Ｙはハロゲン原子を示す。）で示される四級アンモニウム塩含有単量体、
式（4）ＣＨ2＝ＣＨ−Ｚ（ＺはＮ含有複素環からなる基を示す。）で示される窒素含有複素環を含む単量体、
式（5）ＣＨ2＝ＣＲ13ＣＯＯ(Ｒ14Ｏ)m(Ｒ15Ｏ)n(Ｒ16Ｏ)o−Ｒ17 （Ｒ13は、Ｈ、ＣＨ3を示し、Ｒ14はエチレン基を示し、Ｒ15は炭素数３のアルキレン基を示し、Ｒ16は炭素数４のアルキレン基を示し、Ｒ17はアルキル基、アリール基を示す。ｍ、ｎ、ｏは０以上の整数でｎ、ｏは同時に０でない。）で示される分子内にアルコキシ基またはアリーロキシアルキレングリコール基を有する単量体、
式（6）ＣＨ2＝ＣＲ18ＣＯＮＲ19Ｒ20（Ｒ18は、Ｈ、ＣＨ3を示し、Ｒ19、Ｒ20は、アルキル基であり互いに同一でも異なっていてもよい。）で示される（メタ）アクリル酸アミド、
式（7）ＣＨ2＝ＣＲ21ＣＯＮ（）Ｑ（Ｒ21は、Ｈ、ＣＨ3を示し、Ｎ（）Ｑは、Ｎ含有基で、ＱにＯ、Ｎ、Ｓ等を含有してもよい。）で示される窒素含有環状炭化水素基を含む（メタ）アクリル酸アミド、
式（8）ＣＨ2＝ＣＲ23ＣＯＯＣＨ2−Ｔ（Ｒ23は、Ｈ、ＣＨ3を示し、Ｔは、フラン環、テトラヒドロフラン環を示す。）で示されるフラン環含有（メタ）アクリル酸系エステル、
式（9）ＣＨ2＝ＣＨ−ＣＮ。
【００１７】
また、上記単量体Ａ、Ｂと共重合可能な任意成分として、アクリル酸、アクリル酸エチル、（メタ）アクリル酸２−ヒドロキシエチル、（メタ）アクリル酸２−ヒドロキシプロピル等種々の共重合性モノマーが挙げられている。
またその実施例には、トリｎ−ブチルシリルアクリレート(TBSA)とジエチルアミノエチルメタクリレート(DEAEMA)とメチルメタクリレート(MMA)とからなる共重合体や、トリｎ−ブチルシリルアクリレート(TBSA)とＮ,Ｎ−ジメチルアクリルアミド(DMAA)とメチルメタクリレート(MMA)とからなる共重合体等が示されているが、（ポリ）オキシアルキレンのブロック構造を有する有機シリルエステル基含有共重合体は何ら示されていない。
【００１８】
また、該組成物に配合可能な成分として、上記特開平８-２６９３８８号公報に記載の防汚剤と同様の防汚剤が挙げられている。
(13)特開平８-２６９３９０号公報には、式（１）：Ｘ−ＳｉＲ1Ｒ2Ｒ3（ただし、式中Ｒ1〜Ｒ3は何れもアルキル基、アリール基の中から選ばれた基であって、互いに同一の基であっても異なる基であってもよい。Ｘはアクリロイルオキシ基、メタクリロイルオキシ基、マレイノイルオキシ基、フマロイルオキシ基またはイタコノイルオキシ基である。）で表される単量体Ａを用いた重合体と、
式（２）：Ｙ−(ＣＨ2ＣＨ2Ｏ)n−Ｒ4（ただしＲ4はアルキル基またはアリール基であり、Ｙはアクリロイルオキシ基、メタクリロイルオキシ基、マレイノイルオキシ基、フマロイルオキシ基またはイタコノイルオキシ基であり、ｎは１〜２５の整数である。）で表される単量体Ｂを用いた重合体と、
防汚剤とを含む塗料組成物が開示されている。上記防汚剤としては、上記特開平８-２６９３８８号公報に記載の防汚剤と同様の防汚剤が挙げられている。また、添加可能な成分としてロジン等の樹脂、沈降防止剤などが挙げられている。
【００１９】
(14)特開平８-２７７３７２号公報には、前記(11)：特開平８-２６９３８８号公報に記載の式（１）：Ｘ−ＳｉＲ1Ｒ2Ｒ3で表される単量体Ａと、同じく同公報に記載の式（２）：Ｙ−(ＣＨ2ＣＨ2Ｏ)n−Ｒ4で表される単量体Ｂとを含む単量体混合物の共重合体と、トリフェニルボロンピリジン錯体とを含有し、樹脂成分および海棲生物付着阻害剤が金属を含まない重合体および金属を含まない有機系阻害剤のみで構成された塗料組成物が開示されている。また、添加可能な溶解速度調整剤としてロジン、ロジン誘導体などが挙げられている。
【００２０】
(15)特開平１０-３００７１号公報には、(A)ロジン、ロジン誘導体またはロジン金属塩からなるロジン系化合物の１種または２種以上と、(B)式（１）：Ｘ−ＳiＲ1Ｒ2Ｒ3（ただし、式中Ｒ1〜Ｒ3は何れもアルキル基、アリール基の中から選ばれた基であって、互いに同一の基であっても異なる基であってもよい。Ｘはアクリロイルオキシ基、メタクリロイルオキシ基、マレイノイルオキシ基、フマロイルオキシ基、イタコノイルオキシ基、シトラコノイルオキシ基である。）で表される単量体Ｍの１種または２種以の重合体、および／または、該単量体Ｍの１種または２種以上とそれ以外の重合性単量体の１種または２種以上との重合体からなる有機シリルエステル基含有重合体と、(C)防汚剤とを含む塗料組成物が開示されている。また、単量体Ｍと共重合可能な任意成分としての他の単量体として、アクリル酸、アクリル酸メチル、（メタ）アクリル酸２−ヒドロキシエチル、（メタ）アクリル酸２−ヒドロキシプロピル等が挙げられているが、該公報には、（ポリ）オキシアルキレンのブロック構造を有する有機シリルエステル基含有重合体は何ら示されていない。
【００２１】
なお、上記防汚剤としては、上記特開平８-２６９３８８号公報に記載の防汚剤と同様の防汚剤が挙げられている。また、添加可能な成分として、顔料、塩素化パラフィン、沈降防止剤などが挙げられている。
しかしながらこれら▲９▼〜(15)には、（ポリ）オキシアルキレンのブロック構造を有する有機シリルエステル基含有共重合体は何ら示されておらず、また、これら公報に記載の塗料組成物では、得られる塗膜は耐クラック性に劣るか、あるいは得られる塗膜は耐クラック性、耐剥離性（塗膜付着性）、防汚性能あるいは防汚性のうち特に高汚損環境下における防汚性や、長期防汚性、自己研磨性などのバランスの点で充分でない。
【００２２】
さらに、(16)特公平５−８２８６５号公報には、共重合可能な任意成分として、２−ヒドロキシエチルアクリレート、２−ヒドロキシプロピルアクリレート等が挙げられている。また(17)特開平９−４８９４７号公報、(18)特開平９−４８９４８号公報、(19)特開平９−４８９４９号公報、(20)特開平９−４８９５０号公報、(21)特開平９−４８９５１号公報、(22)特公平５−３２４３３号公報、(23)ＵＳＰ４，５９３，０５５、(24)特開平２−１９６８６６９号公報、(25)ＷＯ９１／１４７４３には、シリル（メタ）アクリレート系共重合体が記載されている。しかしながら、これら公報（16）〜（25）には、（ポリ）オキシアルキレンのブロック構造を有する有機シリルエステル基含有共重合体は何ら示されていない。また、これら公報（16）〜（25）に記載の共重合体を用いた防汚塗料では、得られる塗膜は耐クラック性に劣るか、あるいは得られる塗膜は耐クラック性、耐剥離性（塗膜付着性）、防汚性能あるいは防汚性のうち特に高汚損環境下における防汚性や、長期防汚性、自己研磨性などのバランスの点でさらなる改良の余地がある。
【００２３】
また、(26)特開昭６３−２１５７８０号公報には、共重合成分としてメチルメタクリレート、ｎ−ブチルメタクリレート、アクリルアミド等を用いた共重合体が示され、該共重合体と亜酸化銅とを配合した防汚塗料が示されているが、上記公報に記載の防汚塗料などと同様の問題点がある。
また、（27）ＷＯ９６／０３４６５には、３から８官能の多官能メルカプト化合物を用いて得られるスター型ポリマーが記載されており、このポリマーは低粘度のため、高固型分濃度の塗料の調製が可能で貯蔵中に増粘やゲル化を生じにくい傾向にあるとの記載されている。また、該ＷＯ９６／０３４６５公報には、モノマーとして不飽和カルボン酸シリルエステルを使用する旨が使用されている。しかしながら（ポリ）オキシアルキレンのように親水性を有し、防汚塗料の防汚性能を向上するようなブロック構造を有する有機シリルエステル基含有共重合体は何ら示されていない上に、少なくともＡＢ型あるいはＡＢＡ型のブロック共重合体は示されていない。
【００２４】
【発明の目的】
本発明は、上記のような従来技術に伴う問題点を解決しようとするものであって、塗膜にクラックが発生しにくく、塗膜付着性が良好で塗膜剥離が起きにくく、塗膜の加水分解速度が良好に制御され、防汚性能（防汚活性）あるいは防汚性のうち特に高汚損環境下における防汚性や、長期防汚性に優れた防汚塗膜が得られうる防汚塗料用の共重合体を提供することを目的としている。
【００２５】
【発明の概要】
本発明に係る（ポリ）オキシアルキレンブロックシリルエステル共重合体は、
[A](a)重合性不飽和カルボン酸シリルエステルから誘導される成分単位と、
(b)上記(a)成分単位以外の他の重合性不飽和単量体単位と
から構成されるシリルエステル共重合体ブロック単位と、
[B]下記式(1)または(2)で表されるメルカプト化合物
【００２６】
【化４】
0004776838.tif 000003
【００２７】
（上記式中、Ｒ1は１価以上の炭素数１〜３０の炭化水素基またはエーテル結合含有炭化水素基を示し、Ｒ2は炭素数１〜３０の二価炭化水素基または−ＣＨ（Ｒ3）−で表される基を示し、Ｒ3はＲ4−Ｏ−Ｒ5で表される基を示し、Ｒ4は炭素数１〜３０の二価炭化水素基を示し、Ｒ5は炭素数１〜３０の一価の炭化水素基を示す。
【００２８】
【化５】
0004776838.tif 000004
【００２９】
ｎは１〜５の整数を示し、ｍは１〜１００の整数を示し、ｌは１〜５の整数を示し、ｋは０〜１００の整数を示し、ａは０または１の整数を示し、ｊは１〜５０の整数を示し、ｉはＲ1の価数を示す。）
からなるブロック共重合体である。
前記重合性不飽和カルボン酸シリルエステルから誘導される成分単位(a)として、下記式(I)で表されるシリル(メタ)アクリレートから誘導される成分単位(a-1)を含有することが好ましい。
【００３０】
−ＣＨ2−ＣＲ(ＣＯＯＳiＲaＲbＲc)−        …(I)
（式(I)中、Ｒは、水素原子またはメチル基を示し、Ｒa、Ｒb、Ｒcは、互いに同一でも異なっていてもよく、それぞれ直鎖アルキル基、分岐アルキル基、シクロアルキル基、置換基を有していてもよいフェニル基、トリメチルシリルオキシ基を示す。）
上記式(I)中のＲa、Ｒb、Ｒcの少なくとも１つが、分岐アルキル基またはシクロアルキル基であることが好ましい。
【００３１】
このような重合性不飽和カルボン酸シリルエステルから誘導される成分単位(a)は、下記式(II)で表されるシリル（メタ）アクリレート成分単位(a-2)と
−ＣＨ2−ＣＲ(ＣＯＯＳiＲ11Ｒ12Ｒ13)−        …(II)
（式(II)中、Ｒは、水素原子またはメチル基を示し、Ｒ11およびＲ12は、それぞれ独立に、炭素数が１〜１０の直鎖アルキル基または置換されていてもよいフェニル基またはトリメチルシリルオキシ基を示し、Ｒ13は、環構造または分岐を有していてもよい炭素数が１〜１８のアルキル基、炭素数が６〜１０の置換されていてもよいフェニル基、またはトリメチルシリルオキシ基を示す。）
下記式(III)で表されるシリル（メタ）アクリレート成分単位(a-3)と
−ＣＨ2−ＣＲ(ＣＯＯＳiＲ14Ｒ15Ｒ16)−        …(III)
（式(III)中、Ｒは、水素原子またはメチル基を示し、Ｒ14およびＲ15は、それぞれ独立に、炭素数が３〜１０の分岐またはシクロアルキル基を示し、
Ｒ16は、炭素数が１〜１０の直鎖アルキル基、炭素数が３〜１０の分岐またはシクロアルキル基、または炭素数が６〜１０の置換されていてもよいフェニル基またはトリメチルシリルオキシ基を示す。）
からなることが好ましい。
【００３２】
前記(a)成分単位以外の他の重合性不飽和単量体単位(b)は、
(b-1)極性基含有アクリル系不飽和単量体から誘導される成分単位からなることが好ましい。
前記極性基含有アクリル系不飽和単量体から誘導される成分単位(b-1)は、ヒドロキシル基、ヒドロキシルアルキル基、アルコキシル基、ポリオキシアルキレン基、アルキルポリオキシアルキレン基、アミノ基、Ｎ置換アミノ基、アミド基、Ｎ置換アミド基、エポキシ基、オキシラン基、テトラヒドロフルフリル基およびモルホリノ基からなる群から選ばれる一種以上の極性基含有アクリル系不飽和単量体から誘導される成分単位を有していることが好ましい。
【００３３】
防汚塗料用ビヒクルとして使用したときに、防汚塗膜にクラックが発生しにくいとともに、塗膜付着性が良好で塗膜剥離が起きにくく、塗膜の加水分解速度が良好に制御され、防汚性能（防汚活性）あるいは防汚性のうち特に高汚損環境下における防汚性や、長期防汚性に優れ、しかもこれら特性にバランスよく優れた防汚塗膜を得ることが可能な防汚塗料組成物を提供できる。
【００３４】
【発明の具体的説明】
以下、本発明に係る（ポリ）オキシアルキレンブロックシリルエステル共重合体について具体的に説明する。
本発明に係る（ポリ）オキシアルキレンブロックシリルエステル共重合体は、
[A](a)重合性不飽和カルボン酸シリルエステルから誘導される成分単位と、
(b)上記(a)成分単位以外の他の重合性不飽和単量体単位と
から構成されるシリルエステル共重合体ブロック単位と、
[B]特定のメルカプト化合物から構成されるブロック単位と
からなるブロック共重合体である。
【００３５】
［シリルエステル共重合体ブロック単位（Ａ）］
まず、このシリルエステル共重合体ブロック単位（Ａ）を構成する各成分単位(a)および(b)について説明する。
(a)重合性不飽和カルボン酸シリルエステルから誘導される成分単位
重合性不飽和カルボン酸シリルエステルとしては、たとえば、アクリル酸、メタクリル酸などの不飽和モノカルボン酸、イタコン酸、マレイン酸、フマル酸、シトラコ二塩基酸などのα,β-不飽和ジカルボン酸、α,β-不飽和ジカルボン酸のハーフエステル構造である不飽和モノカルボン酸などのシリルエステルが挙げられる。
【００３６】
このような重合性不飽和カルボン酸シリルエステルから誘導される成分単位としては、シリル(メタ)アクリレートから誘導される成分単位(a-1)が好ましい。
このようなシリル(メタ)アクリレートから誘導される成分単位としては、具体的には下記式(I)で表される。
−ＣＨ2−ＣＲ(ＣＯＯＳiＲaＲbＲc)−        …(I)
上記式(I)中、Ｒは、水素原子またはメチル基を示し、Ｒa、Ｒb、Ｒcは、互いに同一でも異なっていてもよく、それぞれ直鎖アルキル基、分岐アルキル基、シクロアルキル基、置換基を有していてもよいフェニル基、トリメチルシリルオキシ基、の何れかを示し、上記直鎖アルキル基の炭素数は、好ましくは１〜１８、さらに好ましくは１〜６であり、分岐アルキル基またはシクロアルキル基の炭素数は、好ましくは３〜１０、さらに好ましくは３〜８である。また、上記フェニル基中の水素原子と置換可能な置換基としては、アルキル、アリール、ハロゲンなどが挙げられ、置換基を有していてもよいフェニル基の炭素数は６〜１８、好ましくは６〜１２の範囲にある。
【００３７】
このようなシリル（メタ）アクリレート成分単位を誘導しうるシリル（メタ）アクリレート(a-1)は、下記式（i）で表される。
式（i）：
【００３８】
【化６】
0004776838.tif 000005
【００３９】
式（i）中、Ｒは、上記式（I）中のＲ1と同様のものであって、水素原子またはメチル基を示し、Ｒa、Ｒb、Ｒcも上記式（I）中のＲa、Ｒb、Ｒcと同様のものであって、互いに同一でも異なっていてもよく、それぞれ直鎖アルキル基、分岐アルキル基、シクロアルキル基、置換基を有していてもよいフェニル基、トリメチルシリルオキシ基の何れかを示す。
【００４０】
このようなシリル（メタ）アクリレート(a-1)としては、具体的には、たとえば、（メタ）アクリル酸トリメチルシリルエステル、（メタ）アクリル酸トリエチルシリルエステル、（メタ）アクリル酸トリプロピルシリルエステル、（メタ）アクリル酸トリイソプロピルシリルエステル、（メタ）アクリル酸トリブチルシリルエステル、（メタ）アクリル酸トリsec−ブチルシリルエステル、（メタ）アクリル酸トリiso−ブチルシリルエステル等のようにＲa、ＲbおよびＲcが同一のシリル（メタ）アクリレート；
（メタ）アクリル酸ジsec−ブチル−メチルシリルエステル、（メタ）アクリル酸ｓｅｃ−ブチル−ジメチルシリルエステル、（メタ）アクリル酸ジメチルプロピルシリルエステル、（メタ）アクリル酸モノメチルジプロピルシリルエステル、（メタ）アクリル酸メチルエチルプロピルシリルエステル等のようにＲa、ＲbおよびＲcのうちの１部または全部が互いに異なったシリル（メタ）アクリレートなどが挙げられる。
【００４１】
このようなシリル（メタ）アクリレート成分単位(a-1)を含む共重合体は、防汚塗料用ビヒクルとして使用すると、自己研磨性（消耗性）に優れるとともに、長期間の防汚性に優れた防汚塗膜を形成できる。
本発明では、前記式(I)で表されるシリル(メタ)アクリレートから誘導される成分単位(a-1)のＲa〜Ｒcの少なくとも１つが、分岐アルキル基またはシクロアルキル基あることが好ましい。このような分岐アルキル基またはシクロアルキル基を有する成分を、防汚塗料用ビヒクルとして使用すると、耐クラック性、耐剥離性に優れた防汚塗膜を形成できる。
【００４２】
また、(a)重合性不飽和カルボン酸シリルエステルから誘導される成分単位として、下記式(II)で表されるシリル（メタ）アクリレート成分単位(a-2)と
−ＣＨ2−ＣＲ(ＣＯＯＳiＲ11Ｒ12Ｒ13)−        …(II)
（式(II)中、Ｒは、水素原子またはメチル基を示し、Ｒ11およびＲ12は、それぞれ独立に、炭素数が１〜１０の直鎖アルキル基または置換されていてもよいフェニル基またはトリメチルシリルオキシ基を示し、Ｒ13は、環構造または分岐を有していてもよい炭素数が１〜１８のアルキル基、炭素数が６〜１０の置換されていてもよいフェニル基、またはトリメチルシリルオキシ基を示す。）
下記式(III)で表されるシリル（メタ）アクリレート成分単位(a-3)と
−ＣＨ2−ＣＲ(ＣＯＯＳiＲ14Ｒ15Ｒ16)−        …(III)
（式(III)中、Ｒは、水素原子またはメチル基を示し、Ｒ14およびＲ15は、それぞれ独立に、炭素数が３〜１０の分岐またはシクロアルキル基を示し、
Ｒ16は、炭素数が１〜１０の直鎖アルキル基、炭素数が３〜１０の分岐またはシクロアルキル基、または炭素数が６〜１０の置換されていてもよいフェニル基またはトリメチルシリルオキシ基を示す。）
からなることが好ましい。
【００４３】
以下、この各成分単位について説明する。
シリル（メタ）アクリレート成分単位(a-2)
シリル（メタ）アクリレート成分単位(a-2)は、下記式(II)で表される。
−ＣＨ2−ＣＲ(ＣＯＯＳiＲ11Ｒ12Ｒ13)−        …(II)
式（II）中、Ｒは、水素原子またはメチル基を示し、Ｒ11およびＲ12は、それぞれ独立に、炭素数が１〜１０、好ましくは１〜８、さらに好ましくは１〜６の直鎖アルキル基または置換されていてもよいフェニル基またはトリメチルシリルオキシ基を示す。上記直鎖アルキル基としては、たとえば、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基が挙げられる。
【００４４】
上記フェニル基中の水素原子と置換可能な置換基としては、アルキル、アリール、ハロゲンなどが挙げられる。
Ｒ13は、環構造または分岐を有していてもよい炭素数が１〜１８、好ましくは１〜１２、さらに好ましくは１〜９のアルキル基、炭素数が６〜１０、好ましくは６〜８の置換されていてもよいフェニル基、またはトリメチルシリルオキシ基：「(ＣＨ3)3ＳｉＯ−」である。
【００４５】
このようなアルキル基としては、上記例示した直鎖状アルキル基の他；
ｉｓｏ−プロピル基、ｉｓｏ−ブチル基、ｓｅｃ−ブチル基、ｔｅｒｔ−ブチル基、ｎｅｏ−ペンチル基等の分岐状アルキル基；
シクロヘキシル基、エチリデンノルボニル基等の脂環構造（シクロヘキサン環、ノルボルナン環）を有する脂環式アルキル基；
等が挙げられる。
【００４６】
これらのなかでも、Ｒ11、Ｒ12、Ｒ13としては、互いに同一でも異なっていてもよいが、メチル基、エチル基、ｎ−プロピル基、ｎ−ブチル基、ｎ−ヘキシル基、トリメチルシリルオキシ基が好ましく、特に、メチル基、ｎ−プロピル基、ｎ−ブチル基、ｎ−ヘキシル基が好ましい。
このようなシリル（メタ）アクリレート成分単位(a-2)を誘導しうるシリル（メタ）アクリレート(a-2)は、下記式（ii）で表される。
【００４７】
ＣＨ2＝ＣＲ(ＣＯＯＳiＲ11Ｒ12Ｒ13)    …(ii)
式（ii）中、Ｒは、上記式（II）中のＲと同様のものであり、Ｒ11〜Ｒ13も上記式（II）中のＲ11〜Ｒ13と同様のものである。
このようなシリル（メタ）アクリレート（a-2）としては、具体的には、（メタ）アクリル酸トリメチルシリルエステル、
（メタ）アクリル酸トリエチルシリルエステル、
（メタ）アクリル酸トリｎ−プロピルシリルエステル、
（メタ）アクリル酸トリｎ−ブチルシリルエステル、
（メタ）アクリル酸トリｎ−ペンチルシリルエステル、
（メタ）アクリル酸トリｎ−ヘキシルシリルエステル、
（メタ）アクリル酸トリｎ−ヘプチルシリルエステル、
（メタ）アクリル酸トリｎ−オクチルシリルエステル、
（メタ）アクリル酸トリｎ−ノニルシリルエステル、
（メタ）アクリル酸トリｎ−デシルシリルエステルのようにＲ11〜Ｒ13が同一の脂肪族系シリル（メタ）アクリレート類；
（メタ）アクリル酸トリフェニルシリルエステルの他、（メタ）アクリル酸トリス（トリメチルシリルオキシ）シリルエステル等のＲ11〜Ｒ13が同一の芳香族系あるいはシロキサン系シリル（メタ）アクリレート類；
（メタ）アクリル酸ジメチルｎ−プロピルシリルエステル、
（メタ）アクリル酸イソプロピルジメチルシリルエステル、
（メタ）アクリル酸ジｎ−ブチル−ｉｓｏ−ブチルシリルエステル、
（メタ）アクリル酸ｎ−ヘキシル−ジメチルシリルエステル、
（メタ）アクリル酸ｓｅｃ−ブチル−ジメチルシリルエステル、
（メタ）アクリル酸モノメチルジｎ−プロピルシリルエステル、
（メタ）アクリル酸メチルエチルｎ−プロピルシリルエステル、
（メタ）アクリル酸エチリデンノルボルニル−ジメチルシリルエステル、
（メタ）アクリル酸トリメチルシリルオキシ−ジメチルシリルエステル(ＣＨ2＝Ｃ(ＣＨ3)ＣＯＯＳｉ(ＣＨ3)2(ＯＳｉ(ＣＨ3)3)、ＣＨ2＝ＣＨＣＯＯＳｉ(ＣＨ3)2(ＯＳｉ(ＣＨ3)3))等のようにＲ11〜Ｒ13のうちの一部または全部が互いに異なった脂肪族系のシリル（メタ）アクリレート類；
等が挙げられる。
【００４８】
これらのシリル（メタ）アクリレート（a-2）は、１種または２種以上組み合わせて用いることができる。
シリル（メタ）アクリレート成分単位(a-3)
シリル（メタ）アクリレート成分単位(a-3)は、下記式（III）で表される。
−ＣＨ2−ＣＲ(ＣＯＯＳiＲ14Ｒ15Ｒ16)−        …(III)
式（III）中、Ｒは、水素原子またはメチル基を示し、Ｒ14およびＲ15は、それぞれ独立に、炭素数が３〜１０、好ましくは３〜８の分岐アルキル基または炭素数が３〜１０、好ましくは３〜９のシクロアルキル基を示す。
【００４９】
上記分岐アルキル基としては、上記式（II）中のものと同様に、iso-プロピル基、iso-ブチル基、sec-ブチル基、tert-ブチル基、neo-ペンチル基等の分岐状アルキル基が挙げられる。
上記シクロアルキル基としては、シクロヘキシル基、エチリデンノルボルニル基が挙げられる。
【００５０】
Ｒ16は、炭素数が１〜１０、好ましくは１〜８、さらに好ましくは１〜６の直鎖アルキル基、炭素数が３〜１０、好ましくは３〜９の分岐またはシクロアルキル基、または炭素数が６〜１０、好ましくは６〜８の置換されていてもよいフェニル基、またはトリメチルシリルオキシ基を示す。
このＲ16中の直鎖アルキル基、分岐またはシクロアルキル基、フェニル基などとしては、具体的には、上記と同様の基を挙げることができる。
【００５１】
これらのうちでは、Ｒ14、Ｒ15、Ｒ16としては、互いに同一でも異なっていてもよいが、同一の場合には、iso-プロピル基、sec-ブチル基、iso-ブチル基が好ましく、特に、iso-プロピル基、sec-ブチル基が好ましい。  また、Ｒ14、Ｒ15、Ｒ16の一部または全部が異なる場合には、Ｒ14、Ｒ15は互いに同一でも異なっていてもよいが、Ｒ14、Ｒ15としては、iso-プロピル基、iso-ブチル基、sec-ブチル基、tert-ブチル基が好ましく、Ｒ16としては、メチル基、エチル基、プロピル基、イソプロピル基、ｎ−ブチル基、iso-ブチル基、トリメチルシリルオキシ基が好ましい。
【００５２】
このようなシリル（メタ）アクリレート成分単位(a-3)を誘導しうるシリル（メタ）アクリレート（a-3）は、下記式(iii)で表される。
ＣＨ２＝ＣＲ（ＣＯＯＳｉＲ14Ｒ15Ｒ16）    …(iii）
式（iii）中、Ｒ、Ｒ14、Ｒ15、Ｒ16は、上記式（II）中のＲ、Ｒ14、Ｒ15、Ｒ16と同様のものである。
【００５３】
このようなシリル（メタ）アクリレート（a-3）としては、具体的には、たとえば、
（メタ）アクリル酸トリiso-プロピルシリルエステル、
（メタ）アクリル酸トリiso-ブチルシリルエステル、
（メタ）アクリル酸トリsec-ブチルシリルエステルのようにＲ14、Ｒ15およびＲ16が同一のシリル（メタ）アクリレート；
（メタ）アクリル酸ジiso-プロピル−シクロヘキシルシリルエステル、
（メタ）アクリル酸ジiso-プロピル−フェニルシリルエステル、
（メタ）アクリル酸ジiso-プロピル−トリメチルシロキシシリルエステル、
（メタ）アクリル酸ジsec-ブチル−メチルシリルエステル、
（メタ）アクリル酸ジsec-ブチル−エチルシリルエステル、
（メタ）アクリル酸ジsec-ブチル−トリメチルシリルオキシシリルエステル、
（メタ）アクリル酸iso-プロピル−sec-ブチル−メチルシリルエステルのように、Ｒ14、Ｒ15およびＲ16のうちの１部または全部が互いに異なったシリル（メタ）アクリレート；
などが挙げられる。
【００５４】
本発明においては、このようなシリル（メタ）アクリレート（A-1b）は、１種または２種以上組み合わせて用いることができる。
以上のようなシリル（メタ）アクリレート成分単位のうちでは、特にシリルエステル共重合体ブロック単位(A-1)合成の容易性、あるいはこのようなシリルエステル共重合体ブロック単位(A-1)を含むブロック共重合体を用いてなる防汚塗料組成物の造膜性、貯蔵安定性、研掃性の制御のしやすさなどを考慮すると、
シリル（メタ）アクリレート（a-2）のうちの、
（メタ）アクリル酸トリメチルシリルエステル、
（メタ）アクリル酸トリエチルシリルエステル、
（メタ）アクリル酸トリｎ−プロピルシリルエステル、
（メタ）アクリル酸トリｎ−ブチルシリルエステル、
（メタ）アクリル酸ｎ−ヘキシル−ジメチルシリルエステル、
（メタ）アクリル酸ｎ−オクチル−ジメチルシリルエステル、
（メタ）アクリル酸iso-プロピル−ジメチルシリルエステル、
（メタ）アクリル酸エチリデンノルボルニル−ジメチルシリルエステル、
（メタ）アクリル酸トリメチルシリルオキシ−ジメチルシリルエステル、
（メタ）アクリル酸ビス（トリメチルシリルオキシ）−メチルシリルエステル、
（メタ）アクリル酸トリス（トリメチルシリルオキシ）シリルエステル
から選択される何れか１種または２種以上から誘導される成分単位と、
シリル（メタ）アクリレート（a-3）のうちの、
（メタ）アクリル酸トリiso-プロピルシリルエステル、
（メタ）アクリル酸トリiso-ブチルシリルエステル、
（メタ）アクリル酸トリsec-ブチルシリルエステル、
（メタ）アクリル酸ジsec-ブチル−メチルシリルエステル、
（メタ）アクリル酸ジiso-プロピル−トリメチルシリルオキシシリルエステル、
（メタ）アクリル酸ジsec-ブチル−トリメチルシリルオキシシリルエステルから選択される何れか１種または２種以上の成分単位と
を組み合わせたものが好ましい。
【００５５】
さらには、
シリル（メタ）アクリレート（a-2）のうちの、（メタ）アクリル酸トリｎ−ブチルシリルエステルから誘導される成分単位と、
シリル（メタ）アクリレート（a-3）のうちの、（メタ）アクリル酸トリiso-プロピルシリルエステルから誘導された成分単位の組み合わせが好ましい。
【００５６】
不飽和単量体成分単位(b)
不飽和単量体成分単位(b)は、上記重合性不飽和カルボン酸シリルエステルから誘導される成分単位(a)とともにシリル（メタ）アクリレート共重合体ブロック単位を構成しており、しかも上記重合性不飽和カルボン酸シリルエステルから誘導される成分単位(a)とは異なる成分単位であって、このような不飽和単量体成分単位(b)を誘導しうる不飽和単量体としては、たとえば、
（メタ）アクリル酸メチル、（メタ）アクリル酸エチル、（メタ）アクリル酸n-,iso-,tert-ブチル、（メタ）アクリル酸2-エチルヘキシル、（メタ）アクリル酸シクロヘキシル等の疎水性（メタ）アクリル酸エステル類；
（メタ）アクリル酸２−ヒドロキシエチル、（メタ）アクリル酸２−ヒドロキシプロピル、（メタ）アクリル酸２−ヒドロキシブチル、（メタ）アクリル酸４−ヒドロキシブチル、（メタ）アクリル酸２−メトキシエチル、（メタ）アクリル酸メチルポリオキシエチレン、（メタ）アクリル酸メチルポリオキシプロピレン等の親水性（メタ）アクリル酸エステル類；
スチレン、ビニルトルエン、α−メチルスチレン等のスチレン類；
酢酸ビニル、安息香酸ビニル、プロピオン酸ビニル、酪酸ビニル等のビニルエステル類；
クロトン酸エステル類、イタコン酸エステル類、フマル酸エステル類、マレイン酸エステル類等が挙げられ、これらのうちでは、（メタ）アクリル酸エステル類、スチレン類、ビニルエステル類が適度の塗膜強度を有する防汚塗膜が得られるため好ましい。特に、親水性（メタ）アクリル酸エステル類を使用すると塗膜の消耗性を増大させることができ、この目的ではアクリルアミド誘導体などの親水性を有するコモノマーの使用も可能である。
【００５７】
また、本発明では、不飽和単量体成分単位(b)として、(b-1)極性基含有アクリル系不飽和単量体から誘導される成分単位が好ましい。
極性基としては、  前記極性基含有アクリル系不飽和単量体から誘導される成分単位(b-1)が、ヒドロキシル基、ヒドロキシルアルキル基、アルコキシル基、ポリオキシアルキレン基、アルキルポリオキシアルキレン基、アミノ基、Ｎ置換アミノ基、アミド基、Ｎ置換アミド基、エポキシ基、オキシラン基、オキセタン基、オキソラン基、テトラヒドロフルフリル基およびモルホリノ基からなる群から選ばれる一種以上の極性基を有していることが好ましい。
【００５８】
このような極性基含有アクリル系不飽和単量体から誘導される成分単位(b-1)は下記式(IV)で表される。
【００５９】
【化７】
0004776838.tif 000006
【００６０】
式（IV）中、Ｒ5は、水素原子またはメチル基を示し、Ｗは極性基を示す。
極性基ＷはＺＲ6で表され、Ｚは、酸素原子または−ＮＲ7を示す。
Ｚが酸素原子である場合には、Ｒ6は置換基を有していてもよいヒドロキシアルキル基、ヒドロキシシクロアルキル基、式：
【００６１】
【化８】
0004776838.tif 000007
【００６２】
で表されるポリアルキレングリコール基（ただし、Ｒ8は、アルキレン基であり、ｎは、２〜５０の整数を示し、ｘは１〜１００の整数、Ｒyはアルキル基を示す。）、または式
【００６３】
【化９】
0004776838.tif 000008
【００６４】
（式中、Ｒ9は、エーテル結合を有していてもよい炭素数１〜１０のアルキレン基を示し、複数のＲ10は、互いに同一でも異なっていてもよく、Ｈまたは炭素数１〜５のアルキル基を示し、隣接する炭素原子に結合するＲ10同士は互いに結合して環構造を形成していてもよい。）で表されるエポキシ基またはオキセタン基を示す。
【００６５】
上記式（IV）中のヒドロキシアルキル基の炭素数は、好ましくは１〜１８、さらに好ましくは２〜９であり、また上記ヒドロキシシクロアルキル基の炭素数は、好ましくは３〜１０、さらに好ましくは３〜８であり、上記アルキレン基Ｒ8の炭素数は、１〜８、好ましくは２〜４である。ヒドロキシアルキル基またはヒドロキシシクロアルキル基の置換基は、好ましくは塩素などのハロゲン原子、フェニル基、ヒドロキシ基である。
【００６６】
また、Ｚが−ＮＲ7である場合には、Ｒ7は、ハロゲン、ヒドロキシル基、アミノ基、置換アミノ基、アシル基、アルコキシ基の何れかで置換されていてもよい上記と同様の炭素数のアルキル基を示し、Ｒ6は水素原子を示す。
このような極性基を有する不飽和単量体成分単位(b-1)を含んでいる共重合体は、防汚塗料ビヒクルとして用いたときに、特に高汚損海域での防汚性に優れている。
【００６７】
このような極性基を有する不飽和単量体成分単位(b-1)を誘導しうる不飽和単量体(b-1)は、下記式（IV-a）で表される。
式（IV-a）：
【００６８】
【化１０】
0004776838.tif 000009
【００６９】
式（IV-a）中、Ｒ5およびＷは、上記式（IV）中のＲ5およびＷと同様のものを示す。
このような不飽和単量体（IV-a）としては、具体的には、たとえば、式（IV-a）中、ＷがＺＲ6でありＺが酸素原子であるものとしては、２−ヒドロキシエチルアクリレート、２−ヒドロキシエチルメタクリレート、２−ヒドロキシプロピルアクリレート、２−ヒドロキシプロピルメタクリレート、３−クロロ−２−ヒドロキシプロピルメタクリレート、３−フェノキシ−２−ヒドロキシプロピルアクリレート、４−ヒドロキシブチルアクリレート、２−ヒドロキシブチルアクリレート、２−ヒドロキシブチルメタクリレート、６−ヒドロキシヘキシルアクリレート、１，４−シクロヘキサンジメタノールモノアクリレート、ポリエチレングリコールモノメタクリレート（ｎ＝２）、ポリエチレングリコールモノメタクリレート（ｎ＝４）、ポリエチレングリコールモノメタクリレート（ｎ＝５）、ポリエチレングリコールモノメタクリレート（ｎ＝８）、ポリエチレングリコールモノメタクリレート（ｎ＝１０）、ポリエチレングリコールモノメタクリレート（ｎ＝１５）、ポリプロピレングリコールモノメタクリレート（ｎ＝５）、ポリプロピレングリコールモノメタクリレート（ｎ＝９）、ポリプロピレングリコールモノメタクリレート（ｎ＝１２）、２−メトキシエチルアクリレート、３−ブトキシプロピルメタクリルレート、、メトキシポリエチレングリコールモノメタフリレート（ｎ＝３５）等が挙げられる。
【００７０】
また、Ｚが酸素原子であり、エポキシ基またはオキセタン基を有する不飽和単量体（IV-a）としては、
【００７１】
【化１１】
0004776838.tif 000010
【００７２】
また、上記式（IV-a）中、Ｚが−ＮＲ7であるものとしては、具体的には、たとえば、Ｎ−メチロールアクリルアミド、Ｎ−メトキシメチルアクリルアミド、Ｎ−エトキシメチルアクリルアミド、Ｎ，Ｎ−ジメチルアミノプロピルアクリルアミド、Ｎ，Ｎ−ジメチルアミノプロピルメタクリルアミド、ジアセトンアクリルアミド等が挙げられる。
【００７３】
以上の不飽和単量体は、１種または２種以上組み合わせて用いられる。
これらの不飽和単量体(b)は、１種または２種以上組み合わせて用いられる。
シリルエステル共重合体ブロック単位[A]中には、上記重合性不飽和カルボン酸シリルエステルから誘導される成分単位(a)１０〜９５重量％、好ましくは２０〜８５重量％の範囲で、上記(a)以外の不飽和単量体成分単位(b)は５〜９０重量％、好ましくは１５〜８０重量％（(a)＋(b)＝１００重量％）の量で含まれていることが、塗膜へのクラックの発生防止、塗膜の耐剥離性、塗膜強度、消耗性の点で望ましい。また重合性不飽和カルボン酸シリルエステルから誘導される成分単位(a)として、シリル（メタ）アクリレート成分単位(a-2)および(a-3)が含まれている場合、シリル（メタ）アクリレート成分単位(a-2)は、０．１〜６０重量％、好ましくは０．５〜４０重量％の量で、シリル（メタ）アクリレート成分単位(a-3)は１０〜７０重量％、好ましくは３０〜６５重量％の量（ただし、(a-2)+(a-3)は上記成分単位(a)の範囲内である）にあることが望ましい。
【００７４】
［メルカプト化合物から誘導されるブロック単位（Ｂ）］
ブロック単位[B]は下記式(1)または(2)で表されるメルカプト化合物から誘導される。
下記式(1)または(2)で表されるメルカプト化合物から誘導される。
【００７５】
【化１２】
0004776838.tif 000011
【００７６】
上記式中、Ｒ1は炭素数１〜３０、好ましくは１〜２０であって、かつ１価以上の炭化水素基またはエーテル結合含有炭化水素基である。このようなＲ1は、脂肪族炭化水素基であっても、脂環族炭化水素基であっても、さらにはアルキル基で置換されていてもよい芳香族脂肪族炭化水素基であってもよい。またＲ1が２価以上の場合、Ｒ1を構成する１つの炭素原子のみが複数の酸素原子結合基（−Ｏ−）と結合していてもよく、また炭化水素基を構成する複数の炭素原子が、それぞれ酸素原子結合基と結合していてもよい。
【００７７】
Ｒ2は炭素数１〜３０、好ましくは１〜２０の二価炭化水素基または−ＣＨ(Ｒ3)−で表される基を示す。
Ｒ3はＲ4−Ｏ−Ｒ5で表される基を示し、Ｒ4は炭素数１〜３０、好ましくは１〜１０の二価炭化水素基を示し、Ｒ5は炭素数１〜３０、好ましくは１〜２０の一価の炭化水素基を示す。
【００７８】
【化１３】
0004776838.tif 000012
【００７９】
ｎは１〜５、好ましくは１〜４の整数を示す。
ｍは１〜１００、好ましくは１〜６０の整数を示す。
ｌは１〜５の整数を示し、ｋは０〜１００の整数を示し、ａは０または１の整数を示し、ｊは１〜５０の整数を示し、ｉはＲ1の価数を示す。
から構成される。
【００８０】
なお、また、メルカプト化合物中に２種以上の相違したアルキレンオキサイド鎖(ＯＣnＨ2n)が存在する場合、メルカプト化合物中で同じアルキレンオキサイド鎖がブロックを形成していてもよく、また２種以上の相違したアルキレンオキサイド鎖(ＯＣnＨ2n)mがランダムに配列していてもよい。
このようなメルカプト化合物としては、
【００８１】
【化１４】
0004776838.tif 000013
【００８２】
【化１５】
0004776838.tif 000014
【００８３】
などが挙げられる。
このようなメルカプト化合物の数平均分子量は１００〜１００００、好ましくは１５０〜８０００、さらに好ましくは１５０〜５０００の範囲にあることが好ましい。
このようなメルカプト化合物から誘導されるブロック単位が含まれていると、防汚塗料用のビヒクルとして用いた場合の表面更新性が良好であるという優れた特性を有するブロック共重合体が得られる。なお、表面更新性が良好であるとは自己研摩型防汚塗料塗膜が消耗しながら表面を更新する際に防汚剤の溶出痕より形成される最表層の多孔質層（いわゆるスケルトン層）の厚さが薄く、常に活性の高い塗膜表面が露出している状態を指す。
【００８４】
またこのようなメルカプト化合物を用いて製造される（ポリ）オキシアルキレンブロックシリルエステル共重合体は通常のシリルエステル共重合体に比較し低分子量であり、その溶液は低粘度であるという特徴を有する。
従って本発明の（ポリ）オキシアルキレンブロックシリルエステル共重合体を用いた防汚塗料組成物は溶媒の使用量を極力低減することが可能でかつ塗装時の作業性が良好であるという優れた特性を有する。
【００８５】
本発明で使用される（ポリ）オキシアルキブロックシリルエステル共重合体（Ａ）においては、以上の成分単位［A］および／または［B］は、それぞれ、１種または２種以上存在していてもよい。
このような本発明に係る（ポリ）オキシアルキレンブロックシリルエステル共重合体では、各成分単位[A]と[B]の合計を１００重量％とするとき、上記シリルエステル共重合体ブロック単位[A]は、通常、４０〜９９．９重量％、好ましくは５０〜９９．５重量％、特に好ましくは７０〜９９重量％の量で、
メルカプト化合物から構成されるブロック単位[B]は、通常０．１〜６０重量％、好ましくは０．５〜５０重量％、特に好ましくは１〜３０重量％の量で、含まれていることが望ましい。
【００８６】
メルカプト化合物ブロック単位[B]量が上記範囲にあると、防汚性が良好で塗膜の更新性に優れ、しかも塗膜の硬度、摩耗性などの物性も優れる傾向がある。
（ポリ）オキシアルキレンブロックシリルエステル共重合体を構成する成分単位[B]を誘導するメルカプト化合物が、「ＳＨ」を１個有する化合物である場合（上記した式(1)および(2)のｉが１の化合物）には、該共重合体中においては、成分単位[A]の片末端を封止するように、該共重合体の片末端部に１個の成分単位[B]が存在しているものと思われる。（すなわち、Ａ−Ｂ型）
また、たとえば、成分単位[B]を誘導するメルカプト化合物が、「ＳＨ」を両末端に１個ずつ有する成分単位である場合（上記式(1)および(2)のｉが２の化合物）には、該共重合体中においては、成分単位[A]の一末端と成分単位[B]とが結合し、さらにその成分単位[B]の末端が、他の成分単位[A]の一末端と結合しているものと思われる。（すなわち、Ａ−Ｂ−Ａ型）
これらのブロック共重合体の他に、３つ以上の成分単位[A]の鎖の末端位置が、成分単位[B]の３つ以上のＳ元素に結合した、いわゆる星型などの配列をしているものも考えられる。
【００８７】
本発明では、（ポリ）オキシアルキレンブロックシリルエステル共重合体として、Ａ−Ｂ−Ａ型または星型のものが好ましい。
【００８８】
【化１６】
0004776838.tif 000015
【００８９】
このようなブロック共重合体の例えば５０％濃度の溶液の２５℃における粘度は、用いられる共重合体の用途によっても異なり一概に決定されないが、共重合体を含む組成物の塗装性、溶剤希釈したときのタレ防止などの観点を考慮すると、通常、５ｃｐｓ〜２００，０００（２０万）ｃｐｓ、好ましくは１０〜５０，０００（５万）ｃｐｓであることが望ましい。
【００９０】
ブロック共重合体の重量平均分子量が５００〜２０万、好ましくは１０００〜１０万、さらに好ましくは１５００〜８万の範囲にあることが好ましい。
このような（ポリ）オキシアルキレンブロックシリルエステル共重合体（Ａ）は、前記シリルエステル共重合体成分と前記メルカプト化合物とをブロック共重合することによって製造できる。
【００９１】
以下、（ポリ）オキシアルキレンブロックシリルエステル共重合体の製造方法について説明する。
（ポリ）オキシアルキレンブロックシリルエステル共重合体の製造方法
このような（ポリ）オキシアルキレンブロックシリルエステル共重合体を得るには、シリルエステル共重合体成分[A]の重合条件下にメルカプト化合物[B]を存在させてブロック共重合を行う。
【００９２】
より具体的には、シリルエステル共重合体成分[A]の構成成分である上記した重合性不飽和カルボン酸シリルエステル (a)と重合性不飽和カルボン酸シリルエステル以外の不飽和単量体 (b)とをシリルエステル共重合体成分[A]中の量として重合性不飽和カルボン酸シリルエステル(a)を１０〜９５重量％好ましくは２０〜８５％の範囲で、不飽和単量体(b)を５〜９０重量％好ましくは１５〜８０重量％（(a)＋(b)＝１００重量％）となる量で使用し、メルカプト化合物[B]を（ポリ）オキシアルキレンブロックシリルエステル共重合体中の量として０．１〜６０重量％、好ましくは０．５〜５０重量％となる量で使用し、これらをラジカル重合開始剤の存在下に、溶液重合、塊状重合、乳化重合、懸濁重合等の各種方法にてブロック重合させればよい。
【００９３】
このような方法で重合したブロック重合体は通常ランダム共重合したシリルエステル共重合体成分[A]鎖と（ポリ）オキシアルキレンブロック鎖より構成される。
ラジカル重合開始剤としては、従来より公知のアゾ化合物、過酸化物などを広く用いることができ、アゾ化合物としては、具体的には、たとえば、2,2'-アゾビスイソブチロニトリル、2,2'-アゾビス（2-メチルブチロニトリル）、2,2'-アゾビス（2,4-ジメチルバレロニトリル）等が挙げられ、
過酸化物としては、たとえば、過酸化ベンゾイル、tert-ブチルパーオキシアセテート、tert-ブチルパーオキシオクテート、クメンハイドロパーオキサイド、tert-ブチルパーオキサイド、tert-ブチルパーオキシベンゾエート、tert-ブチルパーオキシイソプロピルカーボネート、tert-ブチルハイドロパーオキサイド、過硫酸塩（カリ塩、アンモニウム塩）等が挙げられる。
【００９４】
また、下記式のような開始剤を使用することもできる。
【００９５】
【化１７】
0004776838.tif 000016
【００９６】
ｘ、ｎは１以上の整数を示す。
このような開始剤を使用すると更に（ポリ）オキシアルキレンブロックシリルエステル共重合体の親水性を向上することができ、防汚塗料組成物の防汚性や消耗性を一層向上することができる。なお、上記式で表される開始剤では、上記のようなメルカプト化合物を用いない場合においても、たとえば不飽和カルボン酸シリルエステルを重合させてシリルエステル共重合体を製造する場合においても好適に使用することができる。
【００９７】
上記重合物を防汚塗料に用いる場合には、上記各種重合法のうちでは、有機溶剤中で重合が行われる溶液重合法や塊状重合法が好ましく、溶液重合の際用いられる有機溶剤としては、溶媒としては、上記共重合用モノマーの何れとも反応せず不活性であり、かつ、これらモノマーを溶解し得る限り特に限定されないが、たとえば、
キシレン、トルエン等の芳香族炭化水素類；
ヘキサン、ヘプタン等の脂肪族炭化水素類；
酢酸エチル、酢酸ブチル等のエステル類；
イソプロピルアルコール、ブチルアルコール等のアルコール類；
ジオキサン、ジエチルエーテル等のエーテル類；
メチルエチルケトン、メチルイソブチルケトン等のケトン類；
等が挙げられる。これらの溶剤は、１種または２種以上組み合わせて用いられる。
【００９８】
共重合用触媒は、（ポリ）オキシアルキレンブロックシリルエステル共重合体の構成成分の合計１００重量部に対して、たとえば、０．０１〜２０重量部、好ましくは０．１〜１０重量部の量で用いられる。このような触媒は１度に添加してもよく、複数回に分けて添加してもよいが、複数回に分けて添加することが分子量の調整、反応効率、転化率の点で好ましい。
【００９９】
また、溶媒は、共重合用モノマーの合計１００重量部に対して、たとえば、０〜１０００重量部、好ましくは１０〜５００重量部の量で用いられる。
こうして重合されたシリルエステル共重合体[A]の重量分子量は、５００〜２０万、好ましくは１０００〜１０万、さらに好ましくは１５００〜８万の範囲にあることが望ましい。
【０１００】
このような（ポリ）オキシアルキレンブロックシリルエステル共重合体のブロック重合では、たとえば下記式（Ｘ）に示すようにシリルエステル共重合体[A]の成長過程にある末端ラジカルがメルカプト化合物[B]のＳ原子に連鎖移動し、本発明の（ポリ）オキシアルキレンブロックシリルエステル共重合体が得られる。
【０１０１】
【化１８】
0004776838.tif 000017
【０１０２】
（なお、上記式中の略号の意味は、それぞれ前記に同じ。）
このようにして得られる（ポリ）オキシアルキレンブロックシリルエステル共重合体は、メルカプト化合物[B]のメルカプト基の官能数と応じてＡ−Ｂ型（１官能）、ＡＢＡ型（２官能）、星型（３官能以上）のものが得られる。
本発明においては、このような反応は各成分の添加順序や溶媒の有無について、適宜選択して行うことができるが、好ましくは溶媒を用い、その他の成分を一括に仕込み、あるいは適当に分割して順次仕込んで反応させれば良い。反応温度は、たとえば３０〜２００℃、好ましくは４０〜１８０℃、さらに好ましくは５０℃〜１５０℃の温度で、３０分〜２４時間程度重合反応を進行させて、本発明の（ポリ）オキシアルキレンブロックシリルエステル共重合体を得ることができる。
【０１０３】
このような方法で得られる（ポリ）オキシアルキレンブロックシリルエステル共重合体は通常、Ａ−Ｂ型、Ａ−Ｂ−Ａ型、または星型のブロック構造を有している。
以上のような反応の同定は、ＧＰＣ、ＩＲスペクトル、ＮＭＲスペクトルの測定などにより行うことができる。
［共重合体組成物］
このような本発明に係る（ポリ）オキシアルキレンブロックシリルエステル共重合体は、防汚塗料組成物用ビヒクル、徐放性医薬、農業用ポリマーなどの用途に使用される。特に、防汚塗料用ビヒクルとして好適に使用される。
【０１０４】
防汚塗料組成物用ビヒクルとして使用される場合、上記（ポリ）オキシアルキレンブロックシリルエステル共重合体とともに、公知の防汚剤、酸化亜鉛（亜鉛華）、無機脱水剤、タレ止め・沈降防止剤、ロジン等の溶出促進成分、塩素化パラフィン等の可塑剤、着色顔料、体質顔料などの各種顔料、アクリル樹脂、ポリアルキルビニルエーテル（ビニルエーテル系（共）重合体）などの各種樹脂、消泡剤、色別れ防止剤、レベリング剤などの各種添加剤などが含有されていてもよい。
【０１０５】
【発明の効果】
このような本発明に係る（ポリ）オキシアルキレンブロックシリルエステル共重合体は、防汚塗料として使用したときに、自己研磨性（消耗性）に優れ、長期間の防汚性に優れるとともに、特に汚染海域での長期防汚性に優れ、塗膜の耐クラック性および耐剥離性に優れるとともに、メルカプト化合物から誘導されるブロック単位を含んでいるので、使用溶媒の低減化が可能であり、塗装作業性（スプレー作業性、ローラー塗り性、刷毛塗り性）に優れるという優れた特性を有している。
【０１０６】
【実施例】
以下、本発明を実施例によりさらに具体的に説明するが、本発明は、これらの実施例により何等制限されるものではない。なお、以下の実施例、比較例において、「部」は「重量部」の意味である。
【０１０７】
【実施例１】
（ポリ）オキシアルキレンブロックシリルエステル共重合体（ＢＰ−１）
撹拌機、コンデンサー、温度計、滴下装置、窒素導入管、加熱冷却ジャケットを備えた反応容器にキシレン１００部を仕込み窒素を吸き込みながら８５℃の温度条件に加熱撹拌を行った。同温度を保持しつつ滴下装置より、上記反応容器内にトリイソプロピルシリルアクリレート４０部、メチルメタクリレート５５部、下記に示すメルカプト化合物Ｍ−1、５部および重合開始剤の2,2'-アゾビスイソブチロニトリル１部の混合物を２時間かけて滴下した。その後同温度で４時間撹拌を行った後、2,2'-アゾビスイソブチロニトリル０．４部を加え、さらに同温度で４時間撹拌を行い、無色透明の（ポリ）オキシアルキレンブロックシリルエステル共重合体（ＢＰ−１）溶液を得た。
【０１０８】
得られた共重合体（ＢＰ−１）溶液の加熱残分（１０５℃の熱風乾燥機中３時間乾燥後の加熱残分）は５０．５重量％であり、２５℃における粘度は７２ｃｐｓであり、ＧＰＣにより測定した数平均分子量（Ｍｎ）は２７４８であり、重量平均分子量（Ｍｗ）は５６０３であった。
共重合体ＢＰ−１のＧＰＣクロマトグラムを図１にＩＲスペクトルのチャートを図２に示す。
【０１０９】
ＧＰＣおよびＩＲの測定条件は以下の通りである。
0004776838.tif 000018
【０１１０】
【化１９】
0004776838.tif 000019
【０１１１】
【実施例２〜２０、比較例１および２】
共重合体（ＢＰ−２）〜共重合体（ＢＰ−２０）および共重合体（Ｈ−１）および（Ｈ−２）
前記共重合体（ＢＰ−１）の製造において、滴下成分の混合物の組成を表１に示すように変えた以外は、上記と同様にして共重合体（ＢＰ−２）〜（ＢＰ−２０）および比較例用共重合体Ｈ-１およびＨ-２を得、上記と同様にこれらの共重合体（溶液）の物性値を測定した。
【０１１２】
共重合体を調製する際に使用したメルカプト化合物Ｍ−２〜Ｍ-１２は下記化合物である。
【０１１３】
【化２０】
0004776838.tif 000020
【０１１４】
結果を合わせて表１に示す。
【０１１５】
【表１】
0004776838.tif 000021
【０１１６】
【表２】
0004776838.tif 000022
【０１１７】
【参考例】
実施例１〜２０および比較例１および２にて調製したブロック共重合体（ＢＰ-１）〜（ＢＰ-２０）、（Ｈ−１）および（Ｈ−２）溶液を用いて、表２に示す配合組成の配合成分をガラスビーズをメディアとしたペイントシェーカーに仕込み、２時間振とうした後、１００メッシュのフィルターにて濾過して、防汚塗料組成物を得た。
【０１１８】
該防汚塗料組成物について常温で２ヶ月間貯蔵後の貯蔵安定性を評価した。
結果を表２に合わせて示す。
貯蔵安定性の評価は塗料試作直後と常温２ヶ月間貯蔵後の粘度（ストーマー粘度計により測定した２５℃におけるＫｕ値）の増加度により以下の尺度で評価した。
【０１１９】
（評価基準）
５：粘度の増加が１０未満
４：粘度の増加が１０以上２０未満
３：粘度の増加が２０以上３０未満
２：粘度の増加が３０以上
１：流動性がなくＫｕ値の測定が不可
また、該防汚塗料組成物を用いた防汚性、消耗度の評価を下記のようにして行った。
【０１２０】
結果を表２に合わせて示す。
防汚性の評価
また、広島湾の海水中に設置した回転ドラムの側面に取付可能なように曲げ加工が施された７０×２００×３mmのサンドブラスト鋼板を用意した。
このサンドブラスト鋼板に、エポキシ系ジンクリッチプライマー、エポキシ系防食塗料、ビニル系バインダーコートをそれぞれの乾燥膜厚が２０μｍ、１５０μｍ、５０μｍとなるように塗装し、その後スキマ５００μｍのアプリケーターを用い供試防汚塗料組成物を円心から半径方向に放射状に塗装した後７日間室内で乾燥し、試験板を得た。
【０１２１】
回転ドラムにこの試験板を取り付けて周速５ノット、５０％稼動条件（夜間１２時間稼動、昼間１２時間停止の交互運転）にて１２ヶ月間高汚損環境条件での試験を行い防汚性の評価を行った。
防汚性の評価については目視で行い以上の基準を用いた。
（評価基準）
５：塗膜表面に付着物を認めない
４：塗膜表面に薄いスライムの付着を認める
３：塗膜表面に濃いスライムの付着を認める
２：塗膜表面にスライムの付着および部分的にシオミドロなどの植物の付着を認める
１：塗膜表面全体がシオミドロなどの植物で覆われている
また、下記のような条件で消耗度の調査を行った。
（消耗性評価）
直径３００mmで厚さ3mmの円盤状サンドブラスト鋼板にエポキシ系ジンクリッチプライマー、エポキシ系防食塗料、ビニル系バインダーコートをそれぞれの乾燥膜厚が２０μｍ、１５０μｍ、５０μｍとなるよう１日毎に順次重ねて塗装した後、７日間室内で乾燥した。その後スキマ５００μｍのアプリケーターを用い供試防汚塗料組成物を円心から半径方向に放射状に塗装した後７日間室内で乾燥し、試験板を得た。
【０１２２】
２５℃の海水を入れた恒温槽中でモーターにこの試験板を取り付け、周速１５ノットで１２ヶ月間回転し、円周付近の消耗度（膜厚減少）を測定した。
評価結果を合わせて表２に示す。
さらにまた、膜厚減少測定時の塗膜状態を目視で観察し以下の基準にて評価を行った。
【０１２３】
（評価基準）
５：塗膜に異常を認めない
４：部分的に微細なワレを認める
３：全体的に微細なワレを認める
２：部分的に顕著なワレを認める
１：全体的に顕著なワレを認める
評価結果を合わせて表２に示す。
【０１２４】
なお、表２中の成分名称等は以下の通りである。
▲１▼「トヨパラックス１５０」東ソー（株）製の塩素化パラフィン、
平均炭素数：１４．５、塩素含有量：５０％
粘度：１２ポイズ／２５℃、比重：１．２５／２５℃。
▲２▼「ルトナールＡ−２５」ＢＡＳＦ社製のポリビニルエチルエーテル、
粘度：２．５〜６．０Ｐａ・ｓ／２３℃、比重：０．９６／２０℃。
▲３▼「ロジン溶液」ＷＷロジンの５０％キシレン溶液
▲４▼「ナフテン酸銅溶液」ナフテン酸銅のキシレン溶液、
溶液中の銅含有率：８％。
▲５▼「可溶性無水石膏Ｄ−１」（株）ノリタケカンパニーリミテド製、
ＩＩＩＣａＳＯ4、白色粉末、平均粒径１５μｍ。
▲６▼「ディスパロン４２００−２０」楠本化成（株）製、
酸化ポリエチレンワックス（２０％キシレンペースト）
▲７▼「ディスパロンＡ６０３−２０Ｘ」楠本化成（株）製
脂肪酸アマイドワックス（２０％キシレンペースト）
▲８▼キョーワノイックＮ：協和油化（株）3,5,5-トリメチルヘキサン酸（イソノナン酸）
▲９▼バーサチック１０（バーサチック酸）：シェル化学、三級合成脂肪酸（平均炭素数１０）
(10)ナフテン酸：酸価２００
【０１２５】
【表３】
0004776838.tif 000023
【０１２６】
【表４】
0004776838.tif 000024
【０１２７】
【表５】
0004776838.tif 000025
【図面の簡単な説明】
【図１】シリルエステル共重合体（ＢＰ−１）のＧＰＣクロマトグラムを示す。
【図２】シリルエステル共重合体（ＢＰ−１）のＩＲスペクトルのチャートを示す。
【図３】シリルエステル共重合体（ＢＰ−２）のＧＰＣクロマトグラムを示す。
【図４】シリルエステル共重合体（ＢＰ−２）のＩＲスペクトルのチャートを示す。
【図５】シリルエステル共重合体（ＢＰ−３）のＧＰＣクロマトグラムを示す。
【図６】シリルエステル共重合体（ＢＰ−３）のＩＲスペクトルのチャートを示す。
【図７】シリルエステル共重合体（ＢＰ−４）のＧＰＣクロマトグラムを示す。
【図８】シリルエステル共重合体（ＢＰ−４）のＩＲスペクトルのチャートを示す。
【図９】シリルエステル共重合体（ＢＰ−５）のＧＰＣクロマトグラムを示す。
【図１０】シリルエステル共重合体（ＢＰ−５）のＩＲスペクトルのチャートを示す。
【図１１】シリルエステル共重合体（ＢＰ−６）のＧＰＣクロマトグラムを示す。
【図１２】シリルエステル共重合体（ＢＰ−６）のＩＲスペクトルのチャートを示す。
【図１３】シリルエステル共重合体（ＢＰ−７）のＧＰＣクロマトグラムを示す。
【図１４】シリルエステル共重合体（ＢＰ−７）のＩＲスペクトルのチャートを示す。
【図１５】シリルエステル共重合体（ＢＰ−８）のＧＰＣクロマトグラムを示す。
【図１６】シリルエステル共重合体（ＢＰ−８）のＩＲスペクトルのチャートを示す。
【図１７】シリルエステル共重合体（ＢＰ−９）のＧＰＣクロマトグラムを示す。
【図１８】シリルエステル共重合体（ＢＰ−９）のＩＲスペクトルのチャートを示す。
【図１９】シリルエステル共重合体（ＢＰ−１０）のＧＰＣクロマトグラムを示す。
【図２０】シリルエステル共重合体（ＢＰ−１０）のＩＲスペクトルのチャートを示す。
【図２１】シリルエステル共重合体（ＢＰ−１１）のＧＰＣクロマトグラムを示す。
【図２２】シリルエステル共重合体（ＢＰ−１１）のＩＲスペクトルのチャートを示す。
【図２３】シリルエステル共重合体（ＢＰ−１２）のＧＰＣクロマトグラムを示す。
【図２４】シリルエステル共重合体（ＢＰ−１２）のＩＲスペクトルのチャートを示す。
【図２５】シリルエステル共重合体（ＢＰ−１３）のＧＰＣクロマトグラムを示す。
【図２６】シリルエステル共重合体（ＢＰ−１３）のＩＲスペクトルのチャートを示す。
【図１】
0004776838.tif 000028
【図２】
0004776838.tif 000029
【図３】
0004776838.tif 000030
【図４】
0004776838.tif 000031
【図５】
0004776838.tif 000032
【図６】
0004776838.tif 000033
【図７】
0004776838.tif 000034
【図８】
0004776838.tif 000035
【図９】
0004776838.tif 000036
【図１０】
0004776838.tif 000037
【図１１】
0004776838.tif 000038
【図１２】
0004776838.tif 000039
【図１３】
0004776838.tif 000040
【図１４】
0004776838.tif 000041
【図１５】
0004776838.tif 000042
【図１６】
0004776838.tif 000043
【図１７】
0004776838.tif 000044
【図１８】
0004776838.tif 000045
【図１９】
0004776838.tif 000046
【図２０】
0004776838.tif 000047
【図２１】
0004776838.tif 000048
【図２２】
0004776838.tif 000049
【図２３】
0004776838.tif 000050
【図２４】
0004776838.tif 000051
【図２５】
0004776838.tif 000052
【図２６】
0004776838.tif 000053